(57)【要約】      （修正有）【課題】貼付際、創傷部位にハイドロコロイド層を容易に貼することができ、貼付中であっても、創傷部位及びパッド層の状態を外観から確認できる貼付材を提供する。【解決手段】支持体層ａ１と粘着剤層ａ２で構成される粘着テープＡと、柔軟性、伸縮性、防水性及び透湿性を有するフィルム層ｂ１とハイドロコロイド組成物層ｂ２からなるパッド層Ｂを備える貼付材であって、粘着剤層ａ２とフィルム層ｂ１が隣接して粘着テープＡとパッド層Ｂが積層され、フィルム層ｂ１の透湿度が７００ｇ／ｍ２・２４ｈｒ以上であり、かつ、粘着テープＡとパッド層Ｂの積層部分の隠蔽率が１０％未満であり、解像力が１．６以上である。【選択図】図１
0003226798.tif 000002
【実用新案登録請求の範囲】
【請求項１】
支持体層（ａ１）と粘着剤層（ａ２）で構成される粘着テープ（Ａ）と、柔軟性、伸縮性、防水性及び透湿性を有するフィルム層（ｂ１）とハイドロコロイド組成物層（ｂ２）からなるパッド層（Ｂ）を備える貼付材であって、粘着剤層（ａ２）とフィルム層（ｂ１）が隣接して粘着テープ（Ａ）とパッド層（Ｂ）が積層され、
フィルム層（ｂ１）の透湿度が７００ｇ／ｍ２・２４ｈｒ以上であり、かつ、
粘着テープ（Ａ）とパッド層（Ｂ）の積層部分の隠蔽率が１０％未満であり、解像力が１．６以上である貼付材。
【請求項２】
前記フィルム層（ｂ１）が、０．０１〜１０μｍの微細孔を設けたポリエチレンフィルム層、炭酸カルシウムを含有させ延伸加工したポリエチレンフィルム層、またはポリウレタンフィルム層である請求項１記載の貼付材。
【請求項３】
前記フィルム層（ｂ１）が、０．０１〜５０μｍの微細孔を設けたポリエチレンフィルム層、炭酸カルシウムを含有させ延伸加工したポリエチレンフィルム層、またはポリウレタンフィルム層である請求項１記載の貼付材。
【請求項４】
前記支持体層（ａ１）が、３〜５０μｍのポリウレタンフィルムである請求項１記載の貼付材。
【請求項５】
前記ハイドロコロイド組成物（ｂ２）が、
ｉ）ポリイソブチレン、ポリイソプレン、スチレン・イソプレン・スチレンブロック共重合体、アクリル系エラストマー、ウレタン系エラストマー、及びシリコーン系エラストマーからなる群より選ばれる少なくとも一種であるエラストマー成分；と、
ｉｉ）カルボキシメチルセルロース、デキストリン、ペクチン、ゼラチン、ポリアクリル酸ナトリウム、及びポリビニルピロリドンからなる群より選ばれる少なくとも一種である吸湿性物質；とを含有し、
かつ、当該ハイドロコロイド層（ｂ２）の生理食塩水の吸水量は、蒸留水の給水量と等しいか又はそれよりも多いことを特徴とする、請求項１記載の貼付材。
【考案の詳細な説明】
【技術分野】
【０００１】
本発明は、創傷及び軽度熱傷の治癒の促進、痛みの軽減、湿潤環境の維持、又は保護の目的で用いられる貼付材に関し、特に救急絆創膏に適する貼付材に関する。
【考案の概要】
【考案が解決しようとする課題】
【０００２】
従来の貼付材は、貼付際、創傷部位にハイドロコロイド層を貼付することが難しく、特に創傷部位が大きいほどその傾向は顕著であった。創傷部位にハイドロコロイド層を正しく貼付しないと、創傷部位の湿潤環境を保つことができないばかりか、滲出液が漏れだし、衣服や寝具を汚染してしまうことがあった。
また、長時間貼付中にハイドロコロイド層の限界を超えた滲出液があった場合に、従来の貼付材はその様子を外観から確認できず、取り扱い性が悪かった。
【課題を解決するための手段】
【０００３】
考案者は、貼付時に発明の貼付性と取り扱い性を両立させるため、鋭意検討の結果、下記の構成とすることで上記課題を解決することを見出した。すなわち、本考案は、
〔1〕支持体層（ａ１）と粘着剤層（ａ２）で構成される粘着テープ（Ａ）と、柔軟性、伸縮性、防水性及び透湿性を有するフィルム層（ｂ１）とハイドロコロイド組成物層（ｂ２）からなるパッド層（Ｂ）を備える貼付材であって、粘着剤層（ａ２）とフィルム層（ｂ１）が隣接して粘着テープ（Ａ）とパッド層（Ｂ）が積層され、
フィルム層（ｂ１）の透湿度が７００ｇ／ｍ２・２４ｈｒ以上であり、かつ、
粘着テープ（Ａ）とパッド層（Ｂ）の積層部分の隠蔽率が１０％未満であり、解像力が１．６以上である貼付材
〔２〕前記フィルム層（ｂ１）が、０．０１〜１０μｍの微細孔を設けたポリエチレンフィルム層、炭酸カルシウムを含有させ延伸加工したポリエチレンフィルム層、またはポリウレタンフィルム層である前記貼付材。
〔３〕前記フィルム層（ｂ１）が、０．０１〜５０μｍの微細孔を設けたポリエチレンフィルム層、炭酸カルシウムを含有させ延伸加工したポリエチレンフィルム層、またはポリウレタンフィルム層である前記貼付材。
〔４〕  前記支持体層（ａ１）が、３〜５０μｍのポリウレタンフィルムである前記貼付材。
〔５〕  前記ハイドロコロイド組成物（ｂ２）が、
ｉ）ポリイソブチレン、ポリイソプレン、スチレン・イソプレン・スチレンブロック共重合体、アクリル系エラストマー、ウレタン系エラストマー、及びシリコーン系エラストマーからなる群より選ばれる少なくとも一種であるエラストマー成分；と、
ｉｉ）カルボキシメチルセルロース、デキストリン、ペクチン、ゼラチン、ポリアクリル酸ナトリウム、及びポリビニルピロリドンからなる群より選ばれる少なくとも一種である吸湿性物質；とを含有し、
かつ、当該ハイドロコロイド層（ｂ２）の生理食塩水の吸水量は、蒸留水の給水量と等しいか又はそれよりも多いことを特徴とする、前記貼付材。
【考案の効果】
【０００４】
本発明によれば、貼付際、創傷部位にハイドロコロイド層を容易に貼することができ、貼付中であっても、創傷部位及びパッド層の状態を外観から確認できる貼付材が提供されるという効果が奏される。
【図面の簡単な説明】
【０００５】
【図１】本発明の貼付材の一例の略断面図である。
【実施例】
【０００６】
[パッド層の形成]
ＳＩＳ〔クインタック３４２１(登録商標、日本ゼオン株式会社製)〕１００質量部、ＣＭＣ〔セロゲンＦ−３Ｈ(登録商標、第一工業製薬株式会社製)〕１００質量部、粘着付与樹脂〔アルコンＰ１２５(登録商標、荒川化学工業株式会社製の水素化石油樹脂)〕１３０質量部及び、流動パラフィン(和光純薬工業株式会社製)４０質量部の配合で、ニーダーにて均一に混合した後、押出し加工機からシリコーン処理した工程紙上に押し出して、厚み０．３３ｍｍのハイドロコロイド組成物層（ｂ２）を形成した。該ハイドロコロイド組成物層（ｂ２）に、ポリエーテル系ポリウレタンエラストマー溶液〔セイコー化成株式会社製、ラックスキン（登録商標）ＵＳ２２６８〕を、片面シリコーン処理した７５μｍ厚のポリエステルフィルムの、シリコーン処理した表面に、乾燥後厚みが１０μｍとなるように塗布し、乾燥して得たポリエーテル系ウレタンフィルムをラミネートして、柔軟性のあるフィルム層としてポリウレタンフィルム層（ｂ１）を形成した後、両面の剥離紙（工程紙及びポリエステルフィルム）を除いてパッド層（Ｂ）を得た。
[実施例1]
坪量３３．５ｇ／ｍ２のポリウレタンフィルムを支持体層（ａ１）とした。
アクリル系粘着剤〔アクリル酸２−エチルヘキシル・酢酸ビニル・アクリル酸（８７／１０／３）１００質量部と、エポキシ系架橋剤（テトラッドＸ、三菱ガス化学株式会社製）０.０３質量部とを反応させたもの〕を、乾燥後の厚みが４０μｍとなるように、シリコーン処理した工程紙に塗工し、通気性処理として、未乾燥の塗布面に蒸留水を噴霧した後、１３０℃で加熱して、微細な孔を形成させ、通気性を有するアクリル系樹脂からなる粘着剤層（ａ２）を形成した後、上記ポリウレタンフィルムに貼り合わせて粘着テープ（Ａ）を製造した。
上記ハイドロコロイド層（ｂ２）を備えるパッド層（Ｂ）をあらかじめ幅１３ｍｍ、長さ２２ｍｍにカッティングし、ポリウレタンフィルム層（ｂ１）が、前記粘着テープ（Ａ）から工程紙を剥離して露出させた通気性を有するアクリル系樹脂からなる粘着剤層（ａ２）と対向するようにして、縦１２ｍｍ、横５０ｍｍの間隔を開けながら該粘着剤層（ａ２）の上に載置した。続いて、シリコーン系樹脂で剥離処理したグラシン紙からなる剥離紙（ｃ）で、粘着テープ（ａ）及びパッド層（ｂ）を覆い、幅２５ｍｍ、長さ７２ｍｍの角にＲをとった略矩形に、パッド層（ｂ）が略中心に位置するようにしながら打ち抜いて、貼付材を得た。粘着テープ（ａ）の面積に対するパッド層（ｂ）の面積の比は、約１６％であった。
[隠蔽率試験]
上記で得られた実施例１のサンプルの隠蔽率をＪＩＳ  Ｋ  ５６００−４−１に規定する隠ぺい力の測定方法に準じて測定した。サンプルを白色板に密着させたときの三刺激値ＹWと黒色板に密着させたときの三刺激値ＹBを色彩色差計で求め、以下の式：
隠蔽率（％）＝（ＹB／ＹW）×１００
から隠ぺい率（％）を求めたところ、８％であった。
[解像力試験]
上記で得られた実施例１のサンプルの解像力をＪＩＳ  Ｂ  ７１８１のに規定する解像力試験用図票を用いて測定した。白色標準板に解像力試験用図票を載置し、上記サンプルを解像力試験用図票上に密着させ、その際に白黒の線が見分けられる図票の最小番号をその貼付製剤の解像力として読み取ったところ、３．２であった。
[実用試験]
５名の被験者（成人男性）の左右ひざに対して、ミニルーター用真鍮製ワイヤーブラシを用いて微出血を生じるまで２０ｍｍ×１０ｍｍの擦過傷をつけた箇所に、実施例１の貼付材を24時間貼付した。その際、被験者が創傷部位にハイドロコロイドを適用できたか確認し、
○：５名全員が創傷部位にハイドロコロイド層を適用できた。
△：創傷部位にハイドロコロイド層を適用できたのは５名中４名であった。
×：創傷部位にハイドロコロイド層を適用できたのは５名中３名以下であった。
の基準で評価した。
また、貼付中に創傷部位を確認できるかどうかを、
〇：創傷部位をはっきり視認できる。
△：はっきり視認できないが、創傷部位を確認できる。
×：創傷部位を視認できない。
の基準にて評価した。実施例1は、いずれの評価も〇であった。
【符号の説明】
【０００７】
ａ１：    支持体層
ａ２：   粘着剤層
Ａ：   粘着テープ
ｂ１：   柔軟性、伸縮性、防水性及び透湿性を有するフィルム層
ｂ２：  ハイドロコロイド層
Ｂ：    パッド層
【図１】
0003226798.tif 000003